( 3 ) 6 . 3 g 의 비닐 트라이 메 톡 시 실란 을 단계 ( 2 ) 에서 제 1 가수 분해 - 축합 중합 공정 으로 처리 한 반응 용액 에 서서히 첨가 하 고 , pH 가 2 내지 3 인 1 , 140 ㎕ 의 수성 하이드로 클로라이드 를 추가 로 첨가 하 여 6 시간 동안 제 2 가수 분해 - 축합 중합 을 수행 함 으로써 실리콘 - 함유 전구 중합체 가 분산 되 어 있 는 제 1 용액 ( 고체 함량 = 0 . 45 g / ㎖) 을 수득 하 였 다 .